(57)【要約】      （修正有）【課題】コンクリート構造物の設計荷重域を大きくし、しかも、終局域での変位が大きく、破断による２次災害の恐れのないコンクリート構造物の補強方法の提供する。【解決手段】コンクリート構造物の表面を切削して、粗骨材を露出させ、この面にアラミド繊維連続シート６と炭素繊維連続シート７を接着することであり、連続シートの貼り合わせ最外層がアラミド繊維連続シート６であり、エポキシ樹脂で重層接着することを特徴とするコンクリート構造物の補強方法で、主筋方向に直交して、連続シートが格子状となるように重層接着する。【選択図】図３
2008101342.tif 000002
【特許請求の範囲】
【請求項１】
コンクリート構造物の表面を切削して、粗骨材を露出させ、この面にアラミド繊維連続シート（Ａ）と炭素繊維連続シート（Ｂ）を接着することを特徴とするコンクリート構造物の補強方法。
【請求項２】
請求項１記載の連続シートの貼り合わせ最外層がアラミド繊維連続シートであり、エポキシ樹脂で重層接着することを特徴とする請求項１記載のコンクリート構造物の補強方法。
【請求項３】
主筋方向に直交して、請求項２と略同幅の連続シートが格子状となるように重層接着されることを特徴とする請求項１乃至２記載のコンクリート構造物の補強方法。
【発明の詳細な説明】
【技術分野】
【０００１】
本発明は、鉄筋コンクリート構造物の補強方法に関するものである。
【背景技術】
【０００２】
従来より、新規の耐震設計に対応していない等で、強度が不足の鉄筋コンクリート構造物等を補強することは一般に行われており、鋼板を鉄筋コンクリート床版の裏面に貼り付けて鋼板の強度による補強は従来から使われているが鋼板が重いため橋梁の静荷重の増大が欠点であり、さらに、天井面への補強は重機が狭くて使用できない等、困難な作業となっていた。
【０００３】
柱や橋脚に補強用繊維シート成形物を巻き付けて補強する方法が知られている。（特許文献１、２）
【０００４】
コンクリート構造物の表面を切削して、粗骨材を露出させ、粗骨材が露出した箇所に補強用繊維シート又は補強用繊維シート成形物を接着することを特徴とするコンクリート構造物の補強方法が開示されている。（特許文献３）
【特許文献１】特開２００４−４４３２２号公報
【特許文献２】特開２０００−１９９２０８号公報
【特許文献３】特開２００５−３０７４３９号公報
【０００５】
アラミド繊維連続シートを鉄筋コンクリート床版の裏面に貼り付けて補強する工法も最近行われている。この補強は曲げ試験で引張弾性率が低い為鉄筋が降伏してから補強効果が得られるため、設計荷重域(鉄筋降伏前の実用域）での補強効果が小さい。
【０００６】
炭素繊維連続シートによる鉄筋コンクリート床版の裏面こ貼り付けして補強する工法が現在行われている。この補強は設計荷重域(曲げ試験で鉄筋降伏前の実用域)では鉄筋より引張弾性率が高いことより鉄筋が降伏するまでは補強効果は顕著なものであるが、鉄筋降伏後の終局域では炭素繊維連続シートが破断するため、コンクリート床版の破壊が急に発生することとなり、実際に使用し、設計外の応力が加わった場合、破壊後の変位は大きく、支えがなければ落下する等の恐れを生じることとなる。
【発明の開示】
【発明が解決しようとする課題】
【０００７】
解決しようとする課題は、コンクリート構造物の設計荷重域を大きくし、しかも、終局域での変位が大きく、破断による２次災害の恐れのないコンクリート構造物の補強方法の提供にある。
【課題を解決するための手段】
【０００８】
請求項１の発明は、コンクリート構造物の表面を切削して、粗骨材を露出させ、この面にアラミド繊維連続シート（Ａ）と炭素繊維連続シート（Ｂ）を接着することを特徴とするコンクリート構造物の補強方法である。
【０００９】
請求項２の発明は、請求項１記載の連続シートの貼り合わせ最外層がアラミド繊維連続シートであり、エポキシ樹脂で重層接着することを特徴とする請求項１記載のコンクリート構造物の補強方法である。
【００１０】
請求項３の発明は、主筋方向に直交して、請求項２と略同幅の連続シートが格子状となるように重層接着されることを特徴とする請求項１乃至２記載のコンクリート構造物の補強方法である。
【発明の効果】
【００１１】
本発明は、炭素繊維連続シートの設計域を広げ、アラミド連続シートの鉄筋コンクリート降伏後の破壊を防ぐ、また、連続シートをＡ−Ｂ−Ａとすることで、最も効率の高く、設計域を広げられる。連続シートを全面ではなく、構造物幅の１／６〜１／２にすることにより、鉄筋コンクリートの保全チェックができると共に、滞水を防ぐことができる。また、主筋に直交した方向に格子状に補強することにより、主筋方向の補強効率が上げることかできる等の効果がある。
【発明を実施するための最良の形態】
【００１２】
本発明はコンクリート構造物の表面を切削して、粗骨材を露出させ（一例として粗骨材が存在する部位では約３ｍｍ、無い部位では約１０ｍｍとなる）、この粗骨面をエポキシ樹脂パテで平坦となるように埋め、この面にアラミド繊維連続シートと炭素繊維連続シートを接着することにより、炭素繊維連続シートの弾性域の増大とコンクリート構造物と炭素繊維シートの降伏破壊後もアラミド繊維シートにより、コンクリート構造物の落下することなく、変位を限度あるものとなる。
また、連続シートをアラミド繊維連続シート（Ａ）を最外層とすることが最もよく、これにより、炭素繊維連続シートの破断を抑える。貼り合わせ構成Ａ−Ｂ−ＡやＢ−Ａ、Ｂ−Ｂ−Ａと順次、エポキシ樹脂接着剤で重層接着することで、弾性域が広がり、その分、安全率を高めることができるか、設計の余裕を持たせることができる。
【００１３】
上記は  アラミド繊維連続シート補強の特徴として、アラミド繊維の弾性率は炭素繊維に比較し低く、主鉄筋降伏後に補強効果が得られる。そのため、コンクリート躯体にひびが入り鉄筋が降伏するなどしても、補強効果が得られ続けるので、コンクリート躯体にひびが入る等破壊前の予兆が表れる。
【００１４】
炭素繊維連続シート補強は、アラミド繊維の約4倍の高弾性率を有し、コンクリートの曲げたわみを少なくし、補強効果も大きい。しかし、塑性変形せずに破断するので破壊前の予兆がほとんどなく急激に破壊に至る。
【００１５】
本発明は、重層接着することにより、炭素繊維が初期の補強効果を受け持ち、コンクリート構造物に大きな剛性を与え、たわみ、ひずみを抑制する。その後、許容荷重を超えコンクリートの破壊モードに至るとアラミド繊維の効果が表れ、急激なコンクリート破壊を抑制する。弾性域のたわみやひずみの抑制効果が高い炭素繊維と、塑性変形能力の高いアラミド繊維を組み合わせることで、それぞれの繊維の短所が緩和され、長所を生かした補強となる。
【００１６】
連続シートの幅は鉄筋コンクリートの主筋方向の鉄筋コンクリート構造物幅の１／６〜１／２で、鉄筋コンクリートの状態確認ができ、また、雨水等の滞水がなく、鉄筋腐食等を防ぐことができる。
【００１７】
コンクリートの健全度を知る指標として、ひび割れの進行状況から把握する。従来の連続繊維を全面貼りする工法では、ひび割れは確認できない。
連続シート幅は梁幅の約１／５、５０ｍｍ幅の繊維を３層貼り付けるものが最も高い補強効果を得ることができる。コンクリート内部に滞水することなく鉄筋の腐食を抑制し、鉄筋コンクリートの耐力低下の問題も防止できる。
【００１８】
前記、主筋方向に配する以外、主筋方向に直交して、略コンクリート構造物幅の１／６〜１／２の幅で連続シートが格子状となるようにに重層接着することで、補強効果を上げることができる。この場合、弾性係数が高い繊維シートで、行うことにより、効果の高い補強となる。
【００１９】
実施例として、下記に具体的に記す。（）内は図の符合を記す。
【実施例１】
【００２０】
コンクリート構造物（１）の表面を切削して、図１，図２の様にジェットタガネ（日東工機(株)、商品名）により粗骨材表面が剥き出しになるまでコンクリート表面を削りとり、粗骨材（４）を露出させ（粗骨材が存在する部位では約３ｍｍ、無い部位では約１０ｍｍとなる）、プライマーとしてジョリシールＪＢＸ−１１４Ｗ（アイカ工業(株)、商品名）を刷毛で塗布し、１２時間放置後、エポキシ樹脂パテであるジョリシールＪＢＸ−８８Ｗ（アイカ工業(株)、商品名）で、この粗骨面をで平坦となるように埋め（５）、１２時間放置後、この面にジョリシールJBX−９５M（アイカ工業(株)、商品名）塗布量：１．６ｋｇ／ｍ２を下塗りとして塗布し、アラミド繊維連続シート、トワロンＡＷ−１２０（帝人テクノプロダクツ(株)、商品名）（６）を貼り付け、含浸脱泡し、その上にジョリシールJBX−９５Ｍほ塗布量：１．０ｋｇ／ｍ２上塗りした。同様に炭素繊維連続シート、トウシートＦＴＳ−Ｃ５Ｓ−４０（日鉄コンポジット(株)、商品名）（７）を前記同様に重層し、同様にアラミド繊維連続シート、トワロンＡＷ−１２０（８）を重層した。図３は処理部中央の断面図である。
【実施例２】
【００２１】
図４の様に、主筋方向に直交して格子状に粗骨材を露出させ、実施例１同様に行い、格子状部に炭素繊維連続シート、トウシートＦＴＳ−Ｃ５Ｓ−４０を前記同様含浸脱泡し、重層接着を行った。
【産業上の利用可能性】
【００２２】
本発明は梁をもとに記しているが、鉄筋コンクリート構造体の補強全てに対応できるものであり、方向性のない面であっても応用できるものである。
【図面の簡単な説明】
【００２３】
【図１】実施例１側面図
【図２】実施例１下面図
【図３】実施例処理部断面図
【図４】実施例２下面図
【符号の説明】
【００２４】
１    コンクリート構造物
２    主筋
３    処理部
４    粗骨材
５    パテ
６    アラミド繊維連続シート
７    炭素繊維連続シート
８    アラミド繊維連続シート
９    荷重方向
１０    格子状主筋直行貼り付け
【図１】
2008101342.tif 000003
【図２】
2008101342.tif 000004
【図３】
2008101342.tif 000005
【図４】
2008101342.tif 000006